СПОСОБ ПОЛУЧЕНИЯ НАНОМОДИФИЦИРУЮЩЕЙ ДОБАВКИ СТРОИТЕЛЬНОГО НАЗНАЧЕНИЯ

1. Способ получения наномодифицирующей добавки строительного назначения путем нагрева в камере синтеза цемента или других вяжущих строительного назначения до температуры пиролиза С, после чего их продувают пропан-бутаном при атмосферном давлении, и полученный материал охлаждают до комнатной температуры, отличающийся тем, что цемент или другие вяжущие строительного назначения распыляют в камере синтеза вместе с частицами металлоксидного катализатора синтеза углеродных наноматериалов и через предварительно продутую инертным газом камеру - осадитель осаждают на соединенный с приводом вращения рабочий стол, затем включают нагрев, который ведут до достижения 650±20°С, затем производят непрерывную подачу углеводородного газа и отвод газообразных продуктов пиролиза, и по окончании процесса газофазного химического осаждения продукт вместе с синтезированными на поверхности частиц нанотрубками охлаждают, после чего включают привод вращения диска, готовый продукт скребком сдвигают через выполненное в нижней части камеры синтеза окно в шнековый бункер, привод которого включают одновременно с приводом вращения диска.
2. Способ по п. 1, отличающийся тем, что в составе исходного сырья используют: цемент Белгородский М500 Д0 или другие вяжущие строительного назначения (также цементы с добавками и без), металлоксидный катализатор для синтеза углеродных наноматериалов (NiO/MgO) при соотношении катализатора к цементу 1:5.
3. Способ по п. 1, отличающийся тем, что предварительную подготовку исходных материалов производят в смесительной установке при продолжительности процесса перемешивания 20±5 мин и числе оборотов мешалки 60 об/мин.